СПОСОБ СЕЛЕКТИВНОГО ОКИСЛЕНИЯ ЭТАНА ДО ЭТИЛЕНА

1. Способ получения этилена из исходного газа, содержащего этан и кислород; упомянутый способ включает в себя контактирование исходного газа с катализатором в реакторе для получения выходящего потока, содержащего этилен; катализатор имеет формулу
a
v
x
y
z
MoVTaTeO,
a
v
x
y
z
в которой  равно 1,0,  равно приблизительно от 0,01 до приблизительно 1,0, равен приблизительно от 0,01 до приблизительно 1,0, и  равен приблизительно от 0,01 до приблизительно 1,0, и  представляет собой число атомов кислорода, необходимое, чтобы привести катализатор в электронно-нейтральное состояние.
2. Способ по п.1, в котором исходный газ дополнительно содержит этилен.
a
v
x
y
3. Способ по п.1, в котором равно 1,0,  равно приблизительно от 0,1 до приблизительно 0,5,  равен приблизительно от 0,05 до приблизительно 0,2 и  равен приблизительно от 0,1 до приблизительно 0,5.
4. Способ по п.1, в котором A представляет собой Mo.
5. Способ по п.1, в котором X представляет собой Ta.
6. Способ по п.1, в котором Y представляет собой Te.
1,0
0,3
0,1
0,3
z
7. Способ по п.1, в котором катализатор имеет формулу MoVTaTeO.
8. Способ по п.1, в котором реактор представляет собой реактор с неподвижным слоем, содержащим катализатор.
9. Способ по п.1, в котором реактор представляет собой реактор с кипящим слоем, содержащим катализатор.
10. Способ по п.1, в котором исходный газ контактирует с катализатором при температуре приблизительно от 200°C до приблизительно 500°C.
11. Способ по п.10, в котором исходный газ контактирует с катализатором при температуре приблизительно от 200°C до приблизительно 400°C.
12. Способ по п.1, в котором катализатор нанесен на подложку, выбранную из группы, состоящей из пористого диоксида кремния, прокаленного диоксида кремния, кизельгура, силикагеля, пористого и непористого оксида алюминия, диоксида титана, диоксида циркония, диоксида тория, оксида лантана, оксида магния, оксида кальция, оксида бария, оксида олова, диоксида церия, оксида цинка, оксида бора, нитрида бора, карбида бора, фосфата бора, фосфата циркония, силиката алюминия, нитрида кремния, карбида кремния и стекла, углерода, углеродного волокна, активированного угля, металлоксидных или металлических сеток или соответствующих сплошных подложек.
13. Способ по п.1, в котором катализатор не нанесен на подложку.
14. Способ по п.1, в котором катализатор инкапсулирован в материал.
2
2
5
2
3
2
2
2
3
15. Способ по п.14, в котором материал выбран из группы, состоящей из SiO, PO, MgO, CrO, TiO, ZrO и AlO.
16. Способ по п.1, дополнительно включающий в себя стадию разделения исходного предшественника, содержащего этан и пропан, для выделения этана.
17. Способ по п.1, в котором выходящий поток содержит моноксид углерода, дополнительно включающий в себя стадию селективного окисления упомянутого выходящего потока для превращения моноксида углерода в диоксид углерода.
18. Способ по п.17, дополнительно включающий в себя стадию удаления диоксида углерода из выходящего потока.
19. Способ по любому из пп.1, 16 или 18, дополнительно включающий в себя стадию дистилляции выходящего потока для удаления из него непрореагировавшего этана.
20. Способ по п.19, дополнительно включающий в себя стадию возвращения непрореагировавшего этана в реактор.
21. Способ по любому из пп.1, 16 или 18, в котором выходящий поток содержит уксусную кислоту; способ, дополнительно включающий в себя стадию выделения уксусной кислоты из выходящего потока.
22. Способ по п.21, в котором выходящий поток содержит воду, пропионовую кислоту или их смесь; способ, дополнительно включающий в себя стадию выделения упомянутой воды и упомянутой пропионовой кислоты из уксусной кислоты.
23. Способ по любому из пп.1, 16, 17 или 18, дополнительно включающий в себя стадию взаимодействия этилена с уксусной кислотой для получения винилацетата.
24. Способ по п.23, в котором, по меньшей мере, некоторое количество уксусной кислоты образуется в реакторе.
25. Способ по п.1, в котором катализатор имеет селективность в отношении этилена приблизительно от 50% до приблизительно 80%.
26. Способ по п.25, в котором селективность в отношении этилена составляет приблизительно от 70% до приблизительно 80%.
1,0
0,33
0,12
0,28
z
27. Способ окисления этана для получения этилена и уксусной кислоты, включающий в себя контактирование катализатора с исходным газом, содержащим этан и кислород, при температуре приблизительно от 200°C до приблизительно 400°C, в котором катализатор имеет формулу MoVTaTeO.